(57)【要約】【課題】加工性に優れ、さらに外観、剛性、および衝撃強度とのバランスに優れた成形体が得られる、プロピレン系樹脂組成物の提供を目的とする。【解決手段】２３０℃  試験荷重２．１６ｋｇｆで測定したＭＦＲが０．０１〜１００ｇ／１０分の範囲にあるプロピレン系重合体（Ａ）と、プロピレン系ワックス（Ｂ）と、無機充填材（Ｃ）と、を含有し、プロピレン系重合体（Ａ）および無機充填材（Ｃ）の含有量の合計を１００質量部としたときに、プロピレン系重合体（Ａ）を１〜７０質量部、無機充填材（Ｃ）を３０〜９９質量部、プロピレン系ワックス（Ｂ）を０．１〜５０質量部含み、プロピレン系ワックス（Ｂ）が、下記（ｉ）および（ｉｉ）を満たす、樹脂組成物。  （ｉ）ＧＰＣで測定したポリスチレン換算の数平均分子量（Ｍｎ）が３００〜２００００の範囲にある  （ｉｉ）酸価が１〜１００ｍｇＫＯＨ／ｇの範囲にある【選択図】なし【特許請求の範囲】
【請求項１】
ＪＩＳ  Ｋ７２１０に準拠し、２３０℃  試験荷重２．１６ｋｇｆで測定したメルトフローレート（ＭＦＲ）が０．０１〜１００ｇ／１０分の範囲にあるプロピレン系重合体（Ａ）と、プロピレン系ワックス（Ｂ）と、無機充填材（Ｃ）と、を含有し、
前記プロピレン系重合体（Ａ）および前記無機充填材（Ｃ）の含有量の合計を１００質量部としたときに、前記プロピレン系重合体（Ａ）を１〜７０質量部、前記無機充填材（Ｃ）を３０〜９９質量部、前記プロピレン系ワックス（Ｂ）を０．１〜５０質量部含み、
前記プロピレン系ワックス（Ｂ）が、下記（ｉ）および（ｉｉ）を満たす、
樹脂組成物。
（ｉ）ゲルパーミエーションクロマトグラフィー（ＧＰＣ）で測定したポリスチレン換算の数平均分子量（Ｍｎ）が３００〜２００００の範囲にある
（ｉｉ）酸価が１〜１００ｍｇＫＯＨ／ｇの範囲にある
【請求項２】
前記プロピレン系ワックス（Ｂ）が、プロピレン単独重合体、ならびにプロピレンと、エチレンおよび炭素原子数４〜１２のα−オレフィンから選ばれる少なくとも一種との共重合体からなる群から選ばれる少なくとも１種の重合体の不飽和カルボン酸誘導体モノマー変性物または空気酸化物である、
請求項１に記載の樹脂組成物。
【請求項３】
前記プロピレン系重合体（Ａ）がプロピレン・エチレンブロック共重合体である、
請求項１または２に記載の樹脂組成物。
【請求項４】
前記無機充填材（Ｃ）がタルクである、
請求項１〜３のいずれか一項に記載の樹脂組成物。
【請求項５】
請求項１〜４のいずれか一項に記載の樹脂組成物から得られる、
成形体。
【発明の詳細な説明】
【技術分野】
【０００１】
本発明は、特定の組成を有する樹脂組成物、および当該樹脂組成物から得られる成形体に関する。
【背景技術】
【０００２】
ポリプロピレン等のプロピレン系樹脂は、機械物性や成形性に優れる。したがって、プロピレン系樹脂は、自動車部品や家電部品など、様々な用途に利用されている。従来、プロピレン系樹脂に、タルク、マイカ、ガラス繊維等の無機充填材を添加することで、その剛性が向上することが知られている。また、特許文献１には、特定のアスペクト比を有し、かつ平均粒径が所定の範囲であるタルクをプロピレン系樹脂に添加することで、成形体の寸法安定性が高まることが記載されている。
【先行技術文献】
【特許文献】
【０００３】
【特許文献１】特開２０１６−８４３８６号公報
【発明の概要】
【発明が解決しようとする課題】
【０００４】
従来、プロピレン系樹脂組成物におけるタルク等の無機充填材の含有量は、樹脂および無機顔料の合計に対して、せいぜい２０〜３０質量％程度であった。樹脂組成物における無機充填材の含有割合が大きくなると、得られる成形体の剛性は向上するものの、衝撃強度が低下する傾向があった。また、外観性や加工性が低下すること等もあった。そのため、無機充填材の含有割合が比較的高い組成物は、自動車用途等、剛性や衝撃強度等が要求される用途に適用できない等の課題があった。
【０００５】
本発明は上記課題を鑑みてなされたものである。すなわち、本発明は、無機充填材の含有割合が比較的高いにも関わらず、加工性に優れ、さらに外観、剛性、および衝撃強度のバランスに優れた成形体が得られるプロピレン系樹脂組成物を提供することを目的とする。
【課題を解決するための手段】
【０００６】
本発明者らは上記課題を解決すべく鋭意検討を行った。その結果、特定の組成を有する樹脂組成物を用いることによって、上記課題を解決できることを見出し、本発明を完成するに至った。
【０００７】
すなわち本発明は、以下の樹脂組成物、およびこれから得られる成形体に関する。
［１］ＪＩＳ  Ｋ７２１０に準拠し、２３０℃  試験荷重２．１６ｋｇｆで測定したメルトフローレート（ＭＦＲ）が０．０１〜１００ｇ／１０分の範囲にあるプロピレン系重合体（Ａ）と、プロピレン系ワックス（Ｂ）と、無機充填材（Ｃ）と、を含有し、前記プロピレン系重合体（Ａ）および前記無機充填材（Ｃ）の含有量の合計を１００質量部としたときに、前記プロピレン系重合体（Ａ）を１〜７０質量部、前記無機充填材（Ｃ）を３０〜９９質量部、前記プロピレン系ワックス（Ｂ）を０．１〜５０質量部含み、前記プロピレン系ワックス（Ｂ）が、下記（ｉ）および（ｉｉ）を満たす、樹脂組成物。
（ｉ）ゲルパーミエーションクロマトグラフィー（ＧＰＣ）で測定したポリスチレン換算の数平均分子量（Ｍｎ）が３００〜２００００の範囲にある
（ｉｉ）酸価が１〜１００ｍｇＫＯＨ／ｇの範囲にある
【０００８】
［２］前記プロピレン系ワックス（Ｂ）が、プロピレン単独重合体、ならびにプロピレンと、エチレンおよび炭素原子数４〜１２のα−オレフィンから選ばれる少なくとも一種との共重合体からなる群から選ばれる少なくとも１種の重合体の不飽和カルボン酸誘導体モノマー変性物または空気酸化物である、［１］に記載の樹脂組成物。
［３］前記プロピレン系重合体（Ａ）がプロピレン・エチレンブロック共重合体である、［１］または［２］に記載の樹脂組成物。
［４］前記無機充填材（Ｃ）がタルクである、［１］〜［３］に記載の樹脂組成物。
［５］前記［１］〜［４］のいずれかに記載の樹脂組成物から得られる、成形体。
【発明の効果】
【０００９】
本発明によれば、加工性に優れ、さらに外観、剛性、および衝撃強度のバランスに優れた成形体が得られる、プロピレン樹脂組成物を提供できる。
【発明を実施するための形態】
【００１０】
以下、本発明の樹脂組成物、およびこれから得られる成形体について詳説する。
【００１１】
（樹脂組成物）
本発明の樹脂組成物は、プロピレン系重合体（Ａ）と、プロピレン系ワックス（Ｂ）と、無機充填材（Ｃ）とを含有する。ここで、プロピレン系重合体（Ａ）は、特定のＭＦＲを満たす比較的高分子量の重合体であり、プロピレン系ワックス（Ｂ）は比較的低分子量の重合体である点で、これらは異なる。
【００１２】
本発明の樹脂組成物中のプロピレン系重合体（Ａ）および無機充填材（Ｃ）の含有量の合計を１００質量部としたとき、前記プロピレン系重合体（Ａ）の量は、１〜７０質量部であり、好ましくは２０〜６５質量部であり、より好ましくは３０〜６４質量部であり、さらに好ましくは５０〜６２質量部である。一方、無機充填材（Ｃ）の量は、３０〜９９質量部であり、好ましくは３５〜８０質量部であり、より好ましくは３６〜７０質量部であり、さらに好ましくは３８〜５０質量部である。
【００１３】
また、樹脂組成物中のプロピレン系重合体（Ａ）および無機充填材（Ｃ）の含有量の合計を１００質量部としたとき、プロピレン系ワックス（Ｂ）の量は、０．１〜５０質量部であり、好ましくは０．１〜２０質量部であり、より好ましくは０．２〜９質量部であり、さらに好ましくは０．３〜７質量部であり、特に好ましくは０．４〜５質量部であり、最も好ましくは、１〜３質量部である。プロピレン系ワックス（Ｂ）の量が、当該範囲であると、樹脂組成物の加工性が優れ、かつ樹脂組成物から得られる成形体の外観、剛性、および衝撃強度のバランスが高まる。
以下、各成分および各要件について説明する。
【００１４】
１．プロピレン系重合体（Ａ）
本発明の樹脂組成物は、プロピレン系重合体（Ａ）は１種のみ含んでいてもよく、２種以上を含んでいてもよい。
【００１５】
プロピレン系重合体（Ａ）のＪＩＳ  Ｋ７２１０に準拠し、２３０℃  試験荷重２．１６ｋｇｆで測定したメルトフローレート（ＭＦＲ）は、０．０１〜１００ｇ／１０分であり、好ましくは０．１〜５０ｇ／１０分である。プロピレン系重合体（Ａ）のＭＦＲが上記の範囲にあると、樹脂組成物を射出成形しやすく、さらに剛性および衝撃強度のバランスに優れる成形体が得られる。
【００１６】
プロピレン系重合体（Ａ）は、プロピレン単独重合体（ポリプロピレン）であってもよく、プロピレンとα−オレフィンとの共重合体であってもよい。エチレン・α−オレフィン共重合体は、ランダム共重合体であってもよく、ブロック共重合体であってもよい。プロピレンと共重合するα−オレフィンの例には、エチレンや、炭素原子数４〜１２のα−オレフィンが含まれる。プロピレン系重合体をプロピレンとエチレンとの共重合体とする場合、プロピレン由来の構成単位の量は、６０〜９９．５モル％であることが好ましい。プロピレン由来の構成単位の量は、より好ましくは８０〜９９モル％であり、さらに好ましくは９０〜９８．５モル％であり、特に好ましくは９５〜９８モル％である。ここで、プロピレン由来の構成単位の量とエチレン由来の構成単位の量との合計は１００モル％である。樹脂組成物が、プロピレン由来の構成単位量が多いエチレン・プロピレン共重合体を含むと、得られる成形体の外観が良好となり、機械強度および耐熱性のバランスが良好になる。
【００１７】
プロピレン系重合体を、プロピレンと炭素原子数４〜１２のα−オレフィンとの共重合体とする場合、炭素原子数４〜１２のα−オレフィンの例には、例えば１−ブテン、１−ペンテン、３−メチル−１−ブテン、１−ヘキセン、４−メチル−１−ペンテン、３−メチル−１−ペンテン、１−オクテン、１−デセン、１−ドデセンなどの直鎖状または分岐状のα−オレフィンが含まれる。その中でも、１−ブテンが特に好ましい。また、プロピレン・α−オレフィン共重合体は、炭素原子数が４〜１２以外のオレフィンを含んでいてもよく、例えばエチレンなどから導かれる構成単位を少量（例えばプロピレン系共重合体の全構成単位に対して１０モル％以下）含んでいてもよい。一方で、エチレンから誘導される構成単位が含まれないことも、樹脂組成物から得られる成形体の耐熱性と機械強度とのバランスを高めるとの観点では好ましい。当該エチレン・α−オレフィン共重合体は、１種のα−オレフィンをのみを含んでいてもよく、２種以上のα−オレフィンを含んでいてもよい。
【００１８】
プロピレン系重合体（Ａ）は特に、プロピレン・エチレンブロック共重合体であることが好ましく、プロピレン単独重合体ブロックと、エチレン・プロピレンランダム共重合体ブロックとを有する重合体であることが特に好ましい。プロピレン単独重合体ブロックは、ｎ−デカンに不溶な成分であり、エチレン・プロピレンランダム共重合体ブロックは、ｎ−デカンに可溶な成分である。したがって、プロピレン・エチレンブロック共重合体において、これらを明確に区別したり、分離したりすることができる。
【００１９】
ここで、プロピレン・エチレンブロック共重合体は、（ａ）１３５℃、デカリン溶液中で測定した極限粘度［η］が０．２〜２．０ｄｌ／ｇであるプロピレン単独重合体成分８０〜９７質量％と、（ｂ）１３５℃、デカリン溶液中で測定した極限粘度［η］が２．５〜９．０ｄｌ／ｇであるエチレン・プロピレンランダム共重合体成分３〜２０質量％（ただし（ａ）成分と（ｂ）成分の合計は１００質量％である）とを共重合した成分であることが好ましい。以下、本明細書において極限粘度[η]は、特に断りのない限り、１３５℃、デカリン溶液中で測定した値を意味する。
【００２０】
前記（ａ）プロピレン単独重合体成分と（ｂ）エチレン・プロピレンランダム共重合体成分との重合割合は、（ａ）成分：（ｂ）成分が８０〜９５質量％：５〜２０質量％であることが好ましく、８２〜９２質量％：８〜１８質量％であることがより好ましい。ここで、（ａ）成分および（ｂ）成分の合計は、１００質量％である。
【００２１】
このようなプロピレン・エチレンブロック共重合体は、公知の方法により適宜製造することができる。
【００２２】
また、プロピレン系重合体（Ａ）は、二重結合を含み、かつ極性基を有する極性化合物でグラフト変性されていてもよい。極性化合物の例には、後述のプロピレン系ワックスをグラフト変性するための不飽和カルボン酸またはその誘導体等が含まれる。
【００２３】
プロピレン系重合体（Ａ）は、好ましくは示差走査熱量計（ＤＳＣ）で測定した融点（Ｔｍ）が２５０℃以下または観測されないことが好ましい。融点が観測される場合、融点の上限は、より好ましくは２３０℃であり、さらに好ましくは２００℃であり、特に好ましくは１７０℃である。また、融点の下限は、好ましくは５０℃であり、より好ましくは７０℃であり、さらに好ましくは９０℃であり、特に好ましくは１３０℃、最も好ましくは１５０℃である。融点が上記上限と下限の範囲であると、樹脂組成物の調製時や、成形体の作製時に、発煙や臭気等が生じ難く、作業環境に対する影響が小さくなる。また、得られる成形体にベタつきが生じ難く、耐熱性、機械強度、衝撃強度、および衝撃吸収性のバランスに優れる成形体が得られやすい。
【００２４】
また、プロピレン系重合体（Ａ）は好ましくは示差走査熱量計（ＤＳＣ）で測定したガラス転移温度（Ｔｇ）が、−１４０℃〜５０℃の範囲にあることが好ましく、より好ましくは−１２０℃〜４０℃の範囲にあり、さらに好ましくは−５０℃〜−１０℃の範囲にある。ガラス転移温度が上記範囲にあると、樹脂組成物の長期安定性や、成形体の耐熱性、衝撃性、および機械強度のバランスが優れる傾向にある。
【００２５】
さらに、プロピレン系重合体（Ａ）のＪＩＳ  Ｋ７１７１：９４に準拠して測定した曲げ弾性率は、１〜１００００ＭＰａであることが好ましい。
ここで、樹脂組成物から得られる成形体に耐傷付き性や機械強度等が要求される場合、曲げ弾性率は好ましくは５００〜７０００ＭＰａであり、より好ましくは７００〜５０００ＭＰａであり、特に好ましくは９００〜３０００ＭＰａであり、さらに好ましくは１０００〜２０００ＭＰａである。曲げ弾性率が上記範囲であると、樹脂組成物の加工性が優れるだけでなく、成形体の耐傷付き性、耐熱性、および機械強度のバランスが優れる。
【００２６】
一方、樹脂組成物から得られる成形体に柔軟性等が要求される場合、上記曲げ弾性率は、好ましくは３００ＭＰａ未満であり、より好ましくは１００ＭＰａ未満であり、さらに好ましくは５０ＭＰａ未満である。曲げ弾性率が上記範囲であると、得られる成形体の柔軟性が優れるだけでなく、衝撃吸収性、軽量性、防振性、制振性、制音性が優れる。さらには、成形体の金型転写性、シボ転写性等の意匠性や表面グリップ性も良好となる。
【００２７】
プロピレン系重合体（Ａ）のゲルパーミエーションクロマトグラフィー（ＧＰＣ）で測定したポリスチレン換算の数平均分子量（Ｍｎ）は、２００００超であり、上限は３０００００であることが好ましい。上限はより好ましくは２０００００であり、さらに好ましくは１０００００であり、特に好ましくは９００００である。プロピレン系重合体（Ａ）のＧＰＣで測定したポリスチレン換算の重量平均分子量（Ｍｗ）は、好ましくは４００００〜３００００００であり、より好ましくは４００００〜２００００００であり、さらに好ましくは４００００〜１００００００、特に好ましくは４００００〜９０００００である。上記の範囲にあると、樹脂組成物を射出成形しやすく、剛性および衝撃強度のバランスに優れる成形体が得られやすい。
【００２８】
２．プロピレン系ワックス（Ｂ）
プロピレン系ワックス（Ｂ）は、下記要件（ｉ）および（ｉｉ）を満たす。さらに、要件（ｉｉｉ）または（ｉｖ）のうち、いずれか一方を少なくとも満たすことが好ましい。
【００２９】
（ｉ）ゲルパーミエーションクロマトグラフィー（ＧＰＣ）で測定したポリスチレン換算の数平均分子量（Ｍｎ）は３００〜２００００の範囲にある
（ｉｉ）酸価が１〜１００ｍｇＫＯＨ／ｇの範囲にある
（ｉｉｉ）ＪＩＳＫ  ２２０７に従って測定した軟化点が７０〜１７０℃の範囲にある
（ｉｖ）ゲルパーミエーションクロマトグラフィー（ＧＰＣ）で測定した重量平均分子量と数平均分子量の比（Ｍｗ／Ｍｎ）が７．０以下である
【００３０】
プロピレン系ワックス（Ｂ）の上記数平均分子量（要件（ｉ））は、好ましくは５００〜１８０００であり、より好ましくは１０００〜１２０００であり、さらに好ましくは１５００〜１２０００であり、特に好ましくは３７００〜１２０００である。数平均分子量が上記範囲内にあると、樹脂組成物中の無機充填材（Ｃ）の分散性が高まり、得られる成形体の外観が良好となり、耐熱性や機械強度が高まる。また、樹脂組成物の加工性や混練性も良好になる傾向がある。
【００３１】
一方、プロピレン系ワックス（Ｂ）の酸価（要件（ｉｉ））は、通常、好ましくは２０〜９０ｍｇＫＯＨ／ｇであり、さらに好ましくは３０〜８７ｍｇＫＯＨ／ｇである。酸価が上記範囲であると、前述のように、本発明の樹脂組成物から得られる成形体において、剛性および耐衝撃性が両立する。酸価とは、試料１ｇ当たりの中和に要する水酸化カリウムのｍｇ数を指す。プロピレン系ワックス（Ｂ）の酸価は、ＪＩＳ  Ｋ５９０２に準拠して測定することができる。
【００３２】
ただし、樹脂組成物の加工性を高めたり、得られる成形体の外観を良好にしたりすることが求められる場合、プロピレン系ワックス（Ｂ）の酸価は、１〜７０ｍｇＫＯＨ／ｇであることが好ましく、下限はより好ましくは２０ｍｇＫＯＨ／ｇであり、さらに好ましくは３０ｍｇＫＯＨ／ｇであり、特に好ましくは４２ｍｇＫＯＨ／ｇである。一方、上限は、より好ましくは６０ｍｇＫＯＨ／ｇであり、さらに好ましくは５０ｍｇＫＯＨ／ｇであり、特に好ましくは４６ｍｇＫＯＨ／ｇである。
【００３３】
一方、得られる成形体に耐熱性や機械強度が求められる場合、プロピレン系ワックス（Ｂ）の酸価は、４０〜１００ｍｇＫＯＨ／ｇであることが好ましく、より好ましくは５０〜１００ｍｇＫＯＨ／ｇであり、さらに好ましくは６０〜１００ｍｇＫＯＨ／ｇであり、特に好ましくは６０〜９５ｍｇＫＯＨ／ｇであり、さらに好ましくは６０〜９０ｍｇＫＯＨ／ｇであり、とりわけ好ましくは７０〜９０ｍｇＫＯＨ／ｇである。
【００３４】
従来のプロピレン系樹脂組成物では、無機充填材（Ｃ）の含有割合が大きくなると、得られる成形体の剛性が向上するものの、衝撃強度が低下する傾向にあった。衝撃改良のために、酸変性したプロピレン系樹脂を添加することがあるが、衝撃強度が向上するものの、混練し難く、外観不良になりやすかった。これに対し、本発明では、無機充填材（Ｃ）を比較的多量に含めたとしても、樹脂組成物の加工性、得られる成形体の外観、衝撃強度が低下し難い。つまり、本発明の樹脂組成物によれば、加工性が優れ、さらに外観、剛性および耐衝撃性のバランスに優れた成形体が得られる。その詳細な機構は明らかではないが、酸価が上述範囲であるプロピレン系ワックス（Ｂ）は、極性を有する無機充填材（Ｃ）の表面と親和し、表面を覆うことで、無機充填材（Ｃ）同士の凝集を防止すると考えられる。また、数平均分子量が上記範囲であるプロピレン系ワックス（Ｂ）は比較的低い分子量かつ、プロピレン系重合体（Ａ）と同様の構造を含むため、結果として、プロピレン系樹脂組成物の加工時、すなわち溶融時には、樹脂組成物全体の流動性を向上させるとともに、効果的に無機充填材（Ｃ）の分散性を高めることができると考えられる。さらに、プロピレン系樹脂組成物の固化時には、無機充填材（Ｃ）表面に局在化したプロピレン系ワックス（Ｂ）がプロピレン系重合体（Ａ）と親和しやすくなる。その結果、プロピレン系重合体（Ａ）由来の耐衝撃性と剛性とが両立すると考えられる。以上より、当該樹脂組成物では加工性が優れ、さらに外観、剛性および耐衝撃性のバランスに優れた成形体が得られると考えられる。
【００３５】
また、プロピレン系ワックス（Ｂ）の上記軟化点（要件（ｉｉｉ））の上限は、より好ましくは１６０℃であり、さらに好ましくは１５０℃であり、特に好ましくは１４５℃である。また、下限は、より好ましくは８０℃であり、さらに好ましくは９０℃であり、特に好ましくは９５℃であり、最も好ましくは１０５℃である。プロピレン系ワックス（Ｂ）の軟化点が上記範囲にあると、樹脂組成物から得られる成形体の外観が良好になり、樹脂組成物の加工性が高まる。またさらに、成形体の耐熱性や機械強度も高まる。
【００３６】
さらに、プロピレン系ワックス（Ｂ）の重量平均分子量と数平均分子量の比（Ｍｗ／Ｍｎ）（要件（ｉｖ））は、より好ましくは５．０以下であり、さらに好ましくは３．０以下である。Ｍｗ／Ｍｎが上記範囲であると、物性低下を引き起こす低分子量成分が少ないため、得られる成形体の外観が良好になり、耐熱性や機械強度が高まる。
【００３７】
また、プロピレン系ワックス（Ｂ）のＪＩＳ  Ｋ７１１２で測定された密度は、９００〜９５０ｋｇ／ｍ３であることが好ましい。密度が当該範囲であると、無機充填材（Ｃ）
の分散性が良好になる。
【００３８】
プロピレン系ワックス（Ｂ）は、上述の要件（ｉ）および（ｉｉ）を満たし、かつプロピレン由来の構造を構成単位に含む化合物であれば特に制限されない。プロピレン系ワックス（Ｂ）の具体例には、プロピレン単独重合体、ならびにプロピレンと、エチレンおよび炭素原子数４〜１２のα−オレフィンから選ばれる少なくとも一種との共重合体、からなる群から選ばれる少なくとも１種の重合体の、不飽和カルボン酸誘導体モノマー変性物または空気酸化物が含まれる。
【００３９】
当該プロピレン系ワックス（Ｂ）は、プロピレン単独重合体や上記共重合体等の未変性プロピレン系ワックス（Ｂ’）を調製し、これを不飽和カルボン酸モノマーで変性したり、空気酸化したりすることで得られる。
以下、未変性プロピレン系ワックス（Ｂ’）及びその製造方法について先に説明し、その後、これらを変性したプロピレン系ワックス（Ｂ）について説明する。
【００４０】
（未変性プロピレン系ワックス（Ｂ’）について）
未変性プロピレン系ワックス（Ｂ’）は、立体特異性触媒の存在下、プロピレンと必要に応じて他の単量体とを共重合させて得られる重合体とすることができる。未変性プロピレン系ワックス（Ｂ’）は、プロピレンの単独重合体であってもよく、プロピレンを主体とする共重合体であってもよい。また、未変性プロピレン系ワックス（Ｂ’）は、高分子量のポリプロピレンを熱分解して得られるものであってもよい。また、未変性プロピレン系ワックス（Ｂ’）を含む組成物から、溶媒に対する溶解度の差で未変性プロピレン系ワックス（Ｂ’）のみを分別（溶媒分別）したり、沸点の差で分取（分子蒸留）したりしたものであってもよい。
【００４１】
未変性プロピレン系ワックス（Ｂ’）は、プロピレン単独重合体、およびプロピレンと、エチレンと炭素原子数４〜１２のα−オレフィンから選ばれる少なくとも一種との共重合体であることが好ましい。
【００４２】
未変性プロピレン系ワックス（Ｂ’）が、プロピレンとエチレンとの共重合体である場合、当該共重合体中のプロピレン由来の構成単位は、６０〜９９．５モル％であることが好ましい。プロピレン由来の構成単位量は、より好ましくは８０〜９９モル％であり、さらに好ましくは９０〜９８．５モル％であり、特に好ましくは９５〜９８モル％である。ただし、プロピレン由来の構成単位と、エチレン由来の構成単位との合計量を１００モル％とする。未変性プロピレン系ワックス（Ｂ’）が、プロピレン・エチレン共重合体であると、外観、機械強度、耐熱性のバランスに優れる成形体が得られる。
【００４３】
未変性プロピレン系ワックス（Ｂ’）が、プロピレンとエチレンおよび炭素原子数４〜１２のα−オレフィンから選ばれる少なくとも一種との共重合体である場合、炭素原子数４〜１２のα−オレフィンの例には、１−ブテン、１−ペンテン、３−メチル−１−ブテン、１−ヘキセン、４−メチル−１−ペンテン、３−メチル−１−ペンテン、１−オクテン、１−デセン、１−ドデセンなどの直鎖状または分岐状のα−オレフィンが含まれる。その中でも、１−ブテンが特に好ましい。未変性プロピレン系ワックス（Ｂ’）が、上記共重合体である場合、当該共重合体は２元系の共重合体であってもよく、３元系以上の共重合体であってもよい。
【００４４】
また、未変性プロピレン系ワックス（Ｂ’）がプロピレンと、エチレンおよび炭素数４〜１２のα−オレフィンから選ばれる少なくとも一種との共重合体である場合（ただし、上述のプロピレン・エチレン共重合体は除く）、当該共重合体中のプロピレン由来の構成単位の量は６０〜９０モル％であることが好ましく、より好ましくは６５〜８８モル％であり、さらに好ましくは７０〜８５モル％であり、特に好ましくは７５〜８２モル％である。一方、エチレンや炭素原子数４〜１２のα−オレフィン由来の構成単位の合計量は１０〜４０モル％であることが好ましく、より好ましくは１２〜３５モル％であり、さらに好ましくは１５〜３０モル％であり、特に好ましくは１８〜２５モル％である。ただし、プロピレン由来の構成単位と、エチレン由来の構成単位量、および炭素数４〜１２のα−オレフィン由来の構成単位との合計量を１００モル％とする。
【００４５】
未変性プロピレン系ワックス（Ｂ’）がプロピレンと、エチレンおよび炭素数４〜１２のα−オレフィンから選ばれる少なくとも一種との共重合体であり、かつその組成が上記範囲にあると、外観が良好な成形体を得ることができる。その理由として、当該プロピレン系ワックスを変性して得られるプロピレン系ワックス（Ｂ）の結晶化にかかる時間を長くすることができる。そのため、樹脂組成物から成形体を作製する際、金型上、あるいは冷却工程において、樹脂組成物が流動可能な時間を長くすることができる。その結果、得られる成形体の表面性が良好になると考えられる。また、このような未変性プロピレン系ワックス（Ｂ’）から得られるプロピレン系ワックス（Ｂ）を用いた場合、成形体の耐熱性や機械強度も高まる傾向がある。
【００４６】
上述した未変性プロピレン系ワックス（Ｂ’）は、前述のとおりプロピレン等を直接重合して得られるものであってもよく、高分子量のプロピレン系重合体を熱分解して得られるものであってもよい。高分子量のプロピレン系重合体（例えばポリプロピレン）を熱分解する場合、３００〜４５０℃で５分〜１０時間熱分解することが好ましい。この場合、未変性プロピレン系ワックス（Ｂ’）には、不飽和末端（ビニリデン基）が存在する。当該不飽和末端は、１Ｈ−ＮＭＲ測定により確認することができるが、１Ｈ−ＮＭＲにより測定した、１０００個の炭素原子あたりのビニリデン基の個数が０．５〜５個であることが好ましい。ビニリデン基の個数が当該範囲であると、プロピレン系ワックス（Ｂ）の無機充填材（Ｃ）に対する相容化効果が高まりやすい。また未変性プロピレン系ワックス（Ｂ’）は、未変性プロピレン系ワックス（Ｂ’）を含む組成物から、未変性プロピレン系ワックス（Ｂ’）のみを溶媒に対する溶解度の差で分別する溶媒分別したり、蒸留などの方法で精製したものであってもよい。中でも、未変性プロピレン系ワックス（Ｂ’）は、熱分解して得られたものであることが望ましい。
【００４７】
また、プロピレン系ワックス（Ｂ’）を直接重合する場合、種々公知の製造方法、例えば、プロピレン単量体と、エチレン単量体やα−オレフィン単量体をチーグラー／ナッタ触媒またはメタロセン系触媒により重合する方法等を適用することができる。
【００４８】
（プロピレン系ワックス（Ｂ）について）
本発明の樹脂組成物が含むプロピレン系ワックス（Ｂ）は、上述の未変性プロピレン系ワックス（Ｂ’）の酸変性物（例えば、不飽和カルボン酸誘導体モノマーによる変性物や空気酸化物）である。
【００４９】
プロピレン系ワックス（Ｂ）が上述の未変性プロピレン系ワックス（Ｂ’）の空気酸化物である場合、プロピレン系ワックス（Ｂ）は、原料となる未変性プロピレン系ワックス（Ｂ’）を溶融状態とし、攪拌しながら酸素または酸素含有ガスと接触させることで得られる。未変性プロピレン系ワックス（Ｂ’）は、通常１３０〜２００℃、好ましくは１４０〜１７０℃に加熱することで、溶融状態となる。なお、本明細書における「酸素または酸素含有ガス」との記載には、純酸素（通常の液体空気分留や水の電解によって得られる酸素であって、他成分を不純物程度含んでいても差し支えない）だけでなく、純酸素と他のガスとの混合ガス、例えば空気やオゾン等も含まれる。
【００５０】
未変性プロピレン系ワックス（Ｂ’）と酸素または酸素含有ガスとを接触させる方法としては、酸素含有ガスを反応器下部より連続的に供給して、未変性プロピレン系ワックス（Ｂ’）と接触させる方法であることが好ましい。またこの場合、酸素含有ガスは、プロピレン系ワックス（Ｂ’）１ｋｇに対して１分間当たり１．０〜８．０ＮＬ相当の酸素量となるように供給することが好ましい。
【００５１】
また、プロピレン系ワックス（Ｂ）は、未変性プロピレン系ワックス（Ｂ’）の不飽和カルボン酸誘導体モノマーによるグラフト変性物であってもよい。上記グラフト変性物は、従来公知の方法で調製することができる。例えば（１）原料となる未変性プロピレン系ワックス（Ｂ’）と、（２）不飽和カルボン酸もしくはその誘導体とを、（３）有機過酸化物などの重合開始剤の存在下で溶融混練する方法であってもよい。また、（１）未変性プロピレン系ワックス（Ｂ’）と、（２）不飽和カルボン酸もしくはその誘導体と、を有機溶媒に溶解させ、得られた組成物を（３）有機過酸化物などの重合開始剤の存在下、混練することにより得られる。
【００５２】
プロピレン系ワックス（Ｂ）調製時の混練方法は特に制限されず、混練装置としては、例えば、オートクレーブ、ヘンシェルミキサー、Ｖ型ブレンダー、タンブラーブレンダー、リボンブレンダー、単軸押出機、多軸押出機、ニーダー、バンバリーミキサー等を用いることができる。これらの中でも、オートクレーブ等、バッチ式の装置を使用すると、各成分をより均一に分散・反応させることができる。また、連続式の装置と比べ、バッチ式の装置によれば、組成物の滞留時間を調整しやすい。さらに、滞留時間を長く取れるため、変性率及び変性効率を高めることが比較的容易であり、特に好ましい。
【００５３】
ここで、未変性プロピレン系ワックス（Ｂ’）を変性するための、不飽和カルボン酸またはその誘導体の例には、アクリル酸メチル、アクリル酸エチル、アクリル酸ブチル、アクリル酸−ｓｅｃ−ブチル、アクリル酸イソブチル、アクリル酸プロピル、アクリル酸イソプロピル、アクリル酸−２−オクチル、アクリル酸ドデシル、アクリル酸ステアリル、アクリル酸ヘキシル、アクリル酸イソヘキシル、アクリル酸フェニル、アクリル酸−２−クロロフェニル、アクリル酸ジエチルアミノエチル、アクリル酸−３−メトキシブチル、アクリル酸ジエチレングリコールエトキシレート、アクリル酸−２，２，２−トリフルオロエチルなどのアクリル酸エステル類；メタクリル酸メチル、メタアクリル酸エチル、メタクリル酸ブチル、メタクリル酸−ｓｅｃ−ブチル、メタクリル酸イソブチル、メタクリル酸プロピル、メタクリル酸イソプロピル、メタクリル酸−２−オクチル、メタクリル酸ドデシル、メタクリル酸ステアリル、メタクリル酸ステアリル、メタクリル酸ヘキシル、メタクリル酸デシル、メタクリル酸フェニル、メタクリル酸−２−クロロヘキシル、メタクリル酸ジエチルアミノエチル、メタクリル酸−２−ヘキシルエチル、メタクリル酸−２，２，２−トリフルオロエチル等のメタクリル酸エステル類；マレイン酸エチル、マレイン酸プロピル、マレイン酸ブチル、マレイン酸ジエチル、マレイン酸ジプロピル、マレイン酸ジブチル等のマレイン酸エステル類；フマル酸エチル、フマル酸ブチル、フマル酸ジブチル等のフマル酸エステル類；マレイン酸、フマル酸、イタコン酸、クロトン酸、ナジック酸、メチルヘキサヒドロフタル酸等のジカルボン酸類；無水マレイン酸、無水イタコン酸、無水シトラコン酸、無水アリルコハク酸、無水グルタコン酸、無水ナジック酸などの無水物等が含まれる。
【００５４】
これらの中でも好ましくは無水マレイン酸である。無水マレイン酸は、原料である未変性プロピレン系ワックス（Ｂ’）との反応性が比較的高い。さらに、無水マレイン酸自身が重合によって構造変化し難く、安定である。そのため、プロピレン系ワックス（Ｂ）が無水マレイン酸変性されたプロピレン系ンワックスである場合、樹脂組成物を成形する際の高温環境下でも、プロピレン系ワックス（Ｂ）が安定であり、無機充填材（Ｃ）表面に効率よく作用しやすい。その結果、樹脂組成物から得られる成型体の外観が良好となり、耐熱性や加工性、機械強度のバランスが良好になると考えられる。
【００５５】
なお、上述のプロピレン系ワックス（Ｂ）は市販品であってもよい。
【００５６】
また、プロピレン系ワックス（Ｂ）は、粉体、タブレット、ブロック等の固形物であってもよく、水、または溶媒中に分散したものや、溶解したものであってもよい。
【００５７】
３．無機充填材（Ｃ）
無機充填材（Ｃ）としては、特に限定されることなく公知の無機充填材を用いることができるが、たとえば、タルク、マイカ、炭酸カルシウム、ハイドロタルサイト、ワラストナイト、ゾノトライト、硫酸バリウム、硫酸カルシウム、珪酸カルシウム、クレー、ガラス繊維、ガラスビーズ、ガラスフレーク、炭素繊維、カーボンブラック、グラファイト、石膏、炭酸マグネシウム、酸化マグネシウム、酸化チタン、チタン酸カリウム等のチタン酸塩、酸化鉄、アルミナ、さらには亜鉛、銅、鉄、アルミニウム、マグネシウム、ケイ素、チタン等の金属粉末、あるいは金属繊維等が挙げられる。さらに、軽石粉、軽石バルン、水酸化アルミニウム、水酸化マグネシウム、塩基性炭酸マグネシウム、ドロマイト、チタン酸カルシウム、亜硫酸カルシウム、アスベスト、モンモリロナイト、ベントナイト、硫化モリブデン等が挙げられる。これらは単独でまたは混合して用いることができる。中でもタルク、マイカ、炭酸カルシウム、ガラス繊維等が好ましく、特にタルクが好ましい。
【００５８】
無機充填材（Ｃ）は、粒状、板状、棒状、繊維状、ウィスカー状など、いずれの形状を有していてもよい。また、無機充填材（Ｃ）は、ポリマー用フィラーとして市販されているものであってもよい。例えば、粉末状やロービング状、チョップドストランド状、圧縮魂状、ペレット（造粒）状、顆粒状等、いずれの形態で市販されているものであってもよい。無機充填材（Ｃ）がタルクである場合、粉末状、圧縮魂状、または顆粒状に加工されているものが好ましい。本発明の樹脂組成物は、無機充填材（Ｃ）を１種のみ含んでいてもよく、２種以上含んでいてもよい。
【００５９】
無機充填材（Ｃ）の平均粒径は、好ましくは１〜１５μｍであり、より好ましくは３〜１４μｍである。上記平均粒径は、レーザー回析法により測定される値である。
【００６０】
無機充填材（Ｃ）は公知の各種製造方法等にて製造される。たとえば、タルクは、その原石を衝撃式粉砕機やミクロンミル型粉砕機で粉砕して製造したり、さらにジェットミルなどで粉砕した後、サイクロンやミクロンセパレータ等で分級調整する等の方法で製造することができる。
【００６１】
また、無機充填材（Ｃ）は、未処理であってもよく、少なくとも一部を表面処理したものであってもよい。表面処理剤の例には、有機チタネート系カップリング剤、有機シランカップリング剤、不飽和カルボン酸またはその無水物をグラフトした変性ポリオレフィン、脂肪酸、脂肪酸金属塩、脂肪酸エステル等が含まれる。また、これらの表面処理剤は、１種単独で使用されていてもよく、２種以上を組み合わせて使用されていてもよい。
【００６２】
４．その他の樹脂
本発明の樹脂組成物は、他の樹脂を、本発明の目的を損なわない範囲でさらに含んでいても良い。他の樹脂の含有量には特に制限されないが、プロピレン系重合体（Ａ）１００質量部に対して、０．１〜３０質量部程度であることが好ましい。
【００６３】
５．その他の充填材
本発明の樹脂組成物は、無機充填材以外の充填材、すなわち有機物からなる充填材（以下、「有機充填材」とも称する）を含んでいてもよい。有機充填材の例には、リグニン、スターチ、木粉、木質繊維、竹、綿花、セルロース、ナノセルロース系繊維などの天然繊維、及びその含有製品等が含まれる。
【００６４】
樹脂組成物は、これらの有機充填材を、１種のみ含んでいてもよく、２種以上含んでいてもよい。これら有機充填材の含有量は特に限定されないが、プロピレン系重合体（Ａ）およびプロピレン系ワックス（Ｂ）の総質量１００質量％に対して、合計で７０質量％以下であることが好ましく、より好ましくは３０質量％以下、さらに好ましくは２０質量％以下である。
【００６５】
６．その他の添加剤
本発明の樹脂組成物は、充填材以外の添加剤を含んでいてもよい。その他の添加剤としては、ポリオレフィンの分野において公知の添加剤が挙げられる。添加剤の例には、核剤、アンチブロッキング剤、顔料、染料、滑剤、発泡剤、可塑剤、離型剤、酸化防止剤、難燃剤、紫外線吸収剤、抗菌剤、界面活性剤、帯電防止剤、耐候安定剤、耐熱安定剤、スリップ防止剤、発泡剤、結晶化助剤、防曇剤、老化防止剤、塩酸吸収剤、衝撃改良剤、架橋剤、共架橋剤、架橋助剤、粘着剤、軟化剤、加工助剤等が含まれる。
【００６６】
樹脂組成物は、添加剤を１種のみ含んでいてもよく、２種以上含んでいてもよい。これら添加剤の含有量は、本発明の目的を損なわない範囲内であれば特に限定されないが、プロピレン系重合体（Ａ）およびプロピレン系ワックス（Ｂ）の総質量１００質量％に対して、それぞれ０．０５〜７０質量％程度であることが好ましい。上限は、より好ましくは３０質量％である。
【００６７】
７．樹脂組成物の製法
本発明の樹脂組成物は、任意の種々の方法を利用して、ドライブレンド、あるいは溶融ブレンドして製造することができる。具体的な方法としては、例えば、プロピレン系重合体（Ａ）、プロピレン系ワックス（Ｂ）、無機充填材（Ｃ）および他の任意成分を、同時にまたは任意の順序で、タンブラー、Ｖ型ブレンダー、ナウターミキサー、バンバリーミキサー、混練ロール、単軸或いは二軸の押出機などでブレンドする方法とすることができる。あるいは、プロピレン系重合体（Ａ）、プロピレン系ワックス（Ｂ）、無機充填材（Ｃ）および他の任意成分を、一度、任意の溶媒に分散、あるいは溶解させた後に、自然乾燥や加熱強制乾燥等、適宜乾燥させることにより、ブレンドしてもよい。
【００６８】
一般的には、ドライブレンドより溶融ブレンドが得られる成型体の外観性、耐衝撃性の観点から好ましい。また特に、溶融ブレンドにて混練を十分に行うことで、得られる成形体の外観性および耐衝撃性が高まる傾向がある。特にプロピレン系ワックス（Ｂ）として２種類以上の化合物を併用する場合は、２種以上のプロピレン系ワックス（Ｂ）を予めドライブレンド、あるいは溶融ブレンドすることがハンドリング上好ましい。溶融ブレンドの方法としては、上記方法やバッチ釜を使用する方法などが適宜用いられる。
【００６９】
本発明の樹脂組成物のＪＩＳ  Ｋ７２１０に準拠して測定したＭＦＲ（２３０℃  試験荷重２．１６ｋｇｆ）は、０．０１〜１００ｇ／１０分であることが好ましく、より好ましくは０．１〜５０ｇ／１０分であり、さらに好ましくは０．５〜３０ｇ／１０分、特に好ましくは１〜２０ｇ／１０分であり、さらに好ましくは３〜１５ｇ／１０分である。樹脂組成物のＭＦＲが上記範囲にあると、樹脂組成物の加工性と、成形体の耐熱性および機械強度のバランスが優れる。
【００７０】
また、本発明の樹脂組成物は、２軸バッチ式溶融混繊装置を用い、設定温度２１０℃で、樹脂仕込み量５０ｇ、５０ｒｐｍ、１０分間の条件で溶融混練混練したときの１０分後のトルク値（トルク定常値）が４Ｎ／ｍ以下であることが好ましい。
【００７１】
Ｂ．成形体
本発明の成形体は、上記樹脂組成物を従来公知の方法、例えば射出成形、コーティング、押出成形、圧縮成形等により、所望の形状に成形することにより製造することができる。成形体の形状は、特に限定されず、例えばフィルム状、板状、角柱状、円柱状等である。本発明の成形体は、従来公知のプロピレン系樹脂と同様の用途に用いることができる。具体的には、自動車部品や家電部品等に使用することができる。
【実施例】
【００７２】
本発明を実施例に基づき詳細に説明するが、本発明はこれらの実施例に限定されない。
【００７３】
１．プロピレン系重合体（Ａ）
プロピレン系重合体（Ａ）として、プロピレン・エチレンブロック共重合体（株式会社プライムポリマー製ブロックポリプロピレン、商品名：プライムポリプロＪ７０７Ｇ（ＪＩＳ  Ｋ２１７０に準拠して、２３０℃、試験荷重２．１６ｋｇｆで測定したメルトフローレート：３０ｇ／１０分）を用いた。
【００７４】
２．プロピレン系ワックス
プロピレン系ワックスとして、表１に示す組成を有するＷ１およびＷ２を使用した。なお、Ｗ１は、未変性プロピレン系ワックス（プロピレン・エチレン共重合体）の無水マレイン酸変性物（本発明のプロピレン系ワックス（Ｂ）に相当）であり、Ｗ２は未変性のプロピレン系ワックス（プロピレン・エチレン共重合体）である。これらの物性等を表１に示す。また、これらの組成および各物性値の測定方法は、以下の通りである。
【００７５】
＜重合体の組成＞
エチレン由来の構成単位、及びプロピレン由来の構成単位の含有割合は、１３Ｃ−ＮＭＲスペクトルの解析により求めた。なお、表１においてＣ３はプロピレン、Ｃ２はエチレンを意味する。
【００７６】
＜Ｍｎ、およびＭｗ／Ｍｎ＞
数平均分子量Ｍｎ、および分子量分布（Ｍｗ／Ｍｎ）は、ＧＰＣ測定から求めた。測定は以下の条件で行った。また、数平均分子量Ｍｎ、および重量平均分子量Ｍｗは、市販の単分散標準ポリスチレンを用いて検量線を作成して求めた。
装置：ゲル浸透クロマトグラフＡｌｌｉａｎｃｅ  ＧＰＣ２０００型（Ｗａｔｅｒｓ社製）
溶剤：ｏ−ジクロロベンゼン
カラム：ＴＳＫｇｅｌ  ＧＭＨ６−ＨＴ×２、ＴＳＫｇｅｌ  ＧＭＨ６−ＨＴＬカラム×２（何れも東ソー社製）
流速：１．０ｍｌ／分
試料：０．１５ｍｇ／ｍＬ  ｏ−ジクロロベンゼン溶液
温度：１４０℃  
【００７７】
＜軟化点＞
ＪＩＳ  Ｋ２２０７に従って測定した。
【００７８】
＜密度＞
ＪＩＳ  Ｋ７１１２の密度勾配管法で測定した。
【００７９】
＜酸価＞
ＪＩＳ  Ｋ５９０２に従って測定した。
【００８０】
【表１】
2018024750.tif 000002
【００８１】
３．無機充填材（Ｃ）
無機充填材（Ｃ）として、タルク（浅田製粉社製、商品名：ＪＭ−２０９Ｐ（平均粒径（Ｄ５０）３．９±０．４μｍ））を使用した。
【００８２】
［実施例１、比較例１〜３］
[樹脂組成物の作製]
プロピレン系重合体（Ａ）、無機充填材（Ｃ）、プロピレン系ワックス、およびステアリン酸カルシウムを、表２に示す配合量で混合した。当該混合物を、東洋精機社製ラボプラストミル（２軸バッチ式溶融混繊装置）を用い、設定温度２１０℃で、樹脂仕込み量５０ｇ（装置バッチ容積＝６０ｃｍ３）、５０ｒｐｍ、１０分間の条件で溶融混練し、樹脂組成物を得た。なお、プロピレン系重合体（Ａ）および無機充填材（Ｃ）の合計１００質量部に対する、プロピレン系ワックスの量、およびステアリン酸カルシウムの量を表２に示す。また、当該樹脂組成物のＭＦＲは、以下の方法で測定した。
【００８３】
＜ＭＦＲ＞
得られた樹脂組成物のＭＦＲをＪＩＳ  Ｋ７２１０に従い、２３０℃、２．１６ｋｇｆの条件で測定した。
【００８４】
（樹脂組成物の評価）
樹脂組成物の溶融混練時の加工性を以下のように評価した。得られた樹脂組成物から成形体を作製し、引張強度や引張伸び、引張弾性率、アイゾッド衝撃強度、および表面外観を確認した。結果を表２に示す。
【００８５】
＜加工性＞
東洋精機社製ラボプラストミル（２軸バッチ式溶融混繊装置）を用い、設定温度２１０℃で、樹脂仕込み量５０ｇ（装置バッチ容積＝６０ｃｍ３）、５０ｒｐｍ、１０分間の条件で溶融混練した。混練開始時のトルク値をトルク最大値とし、１０分間後のトルク値をトルク定常値と定義した。トルク定常値をもとに加工性を、以下の基準で判断した。
○：トルク定常値が４Ｎ・ｍ以下
△：トルク定常値が４Ｎ・ｍ以上、４．５Ｎ・ｍ以下
×：トルク定常値が４．５Ｎ・ｍ以上
【００８６】
［試験片の作成］
得られた樹脂組成物を、予熱２１０℃で５分間、加圧２００℃で２分間、冷却２０℃で４分間の条件でプレス成形し、厚さ２ｍｍのシート状の成形体を得た。
【００８７】
［試験片の評価］
得られた試験片について、以下の評価を行った。
【００８８】
＜引張試験（引張強度、引張伸び、引張弾性率）＞
ダンベル試験片（全長５０ｍｍ、つかみ部の幅１０ｍｍ、平行部の幅５ｍｍ、厚さ２ｍｍ）を作製し、チャック間距離３０ｍｍ、試験速度５０ｍｍ／分の条件で引張強度、引張伸び、引張弾性率を測定した。
【００８９】
＜アイゾット衝撃試験＞
ＡＳＴＭ  Ｄ２５６−１０に基づき、室温におけるアイゾット衝撃試験を行った。ノッチは機械加工とし、試験片は６３．５ｍｍ（長さ）×１２．７ｍｍ（幅）×２ｍｍ（厚さ）、ノッチ高さ１０．１６ｍｍとした。
【００９０】
＜表面外観＞
表面外観は作製したプレスシートの表面を目視で確認し、無機充填材（タルク）の凝集物と推定される表面の荒れを、以下の基準で判断した。
○：表面の荒れがない
△：一部、表面の荒れがある
×：表面の荒れがある
【００９１】
【表２】
2018024750.tif 000003
【００９２】
上記表２に示すように、プロピレン系ワックス（Ｂ）を含まない比較例２および３では、無機充填材の含有量が多い比較例２のほうが、引張弾性率が高いが、衝撃強度が大きく低下している。これに対し、実施例１の樹脂組成物の成形体では、引張弾性率が高いにも関わらず、衝撃強度の低下が抑制されて比較的高い値を示している。つまり、引張弾性率と衝撃強度のバランスが優れている。また、当該樹脂組成物は、加工性も良好である。一方で、酸価が１ｍｇＫＯＨ／ｇ未満であるプロピレン系ワックスを含む比較例１では、当該ワックスを含まない場合と比較して、引張弾性率が十分に高まらず、耐衝撃性も低い。つまり、弾性率と衝撃強度のバランスが低下している。
【産業上の利用可能性】
【００９３】
本発明の樹脂組成物は、得られる成型体の剛性および衝撃強度のバランスが高い。したがって、家電部品等だけでなく、例えば自動車用途等、高い衝撃強度が要求される用途ににも適用できる。